(57)【要約】【課題】優れた即効性及び持続性の帯電防止効果を有し、包装袋の開口性に優れ、運用上適度な滑りを有し、印刷特性に優れた重包装袋用ポリエチレン組成物を提供。【解決手段】密度が０．８７０〜０．９３５ｇ／ｃｍ３のポリエチレン１００重量部に対し、グリセリン脂肪酸エステル０．０１〜１重量部とアルキルジエタノールアミド０．０１〜１重量部とを含有するポリエチレン組成物であって、前記グリセリン脂肪酸エステルとアルキルジエタノールアミドとの重量比が７〜３／３〜７であり、かつグリセリン脂肪酸エステルがモノグリセリン脂肪酸エステルとポリグリセリン脂肪酸エステルとを含有し、モノグリセリン脂肪酸エステルとポリグリセリン脂肪酸エステルとの重量比が７〜３／３〜７であることを特徴とする重包装袋用ポリエチレン組成物。【選択図】　　　なし【特許請求の範囲】
【請求項１】
密度が０．８７０〜０．９３５ｇ／ｃｍ３のポリエチレン１００重量部に対し、グリセリン脂肪酸エステル０．０１〜１重量部とアルキルジエタノールアミド０．０１〜１重量部とを含有するポリエチレン組成物であって、前記グリセリン脂肪酸エステルとアルキルジエタノールアミドとの重量比が７〜３／３〜７であり、かつグリセリン脂肪酸エステルがモノグリセリン脂肪酸エステルとポリグリセリン脂肪酸エステルとを含有し、モノグリセリン脂肪酸エステルとポリグリセリン脂肪酸エステルとの重量比が７〜３／３〜７であることを特徴とする重包装袋用ポリエチレン組成物。
【請求項２】
グリセリン脂肪酸エステルの構成脂肪酸の炭素数が８〜２２であり、アルキルジエタノールアミドのアルキル基の炭素数が１２〜２２であることを特徴とする請求項１に記載の重包装袋用ポリエチレン組成物。
【請求項３】
さらに、ポリエチレン１００重量部に対し、酸化防止剤を０．０１〜０．５重量部、アンチブロッキング剤を０．０５〜１重量部含有することを特徴とする請求項１又は２に記載の重包装袋用ポリエチレン組成物。
【発明の詳細な説明】
【０００１】
【発明の属する技術分野】
本発明は、帯電防止性を付与した包装袋用ポリエチレンフィルムに適する重包装袋用ポリエチレン組成物に関する。詳しくは、取り扱い上の適度な滑りを有し、かつ内容物充填時の帯電による開口の妨げを抑制し、印刷適性に優れ、耐変色性、アンチブロッキング性に優れ、肥料や樹脂ペレットまたは米麦等を充填包装する包装袋用ポリエチレンフィルムに適する重包装袋用ポリエチレン組成物に関する。
【０００２】
【従来の技術】
低密度ポリエチレンは、肥料袋など重包装袋の分野で大量に使用されているが、低密度ポリエチレン自体の帯電防止性能が充分でなく、包装袋への加工に際しては、フィルムの成形時、重包装袋への加工時、内容物の充填時の各工程において、帯電上の種々の問題を生じる。すなわち、フィルムの成形および印刷・製袋等の二次加工時においては帯電による埃の付着、内容物の充填時においては袋が静電気によって袋の口が開かなかったり、内容物の粉体・顆粒状物が飛び出てしまうなど生産性に悪影響を及ぼすことがある。その他、内容物の充填後の袋への埃付着防止も要求されている。これらの問題を解消するため、即効性と持続性を兼ね備えた帯電防止剤およびその処方が多く提案されている。
【０００３】
例えば、特公平６−２１１９８号公報、特許２９０３７１３号公報には、モノグリセリン脂肪酸エステルとアルキルジエタノールアミドとを組み合わせた帯電防止剤が開示されているが、帯電防止性能の持続性が充分ではない。また、特開２００１−１１２０４号公報には、モノグリセリン脂肪酸エステル／アルキルジエタノールアミン／ステアリン酸アミドを組み合わせた帯電防止剤が開示されているが、酸化防止剤等の他の添加剤との組み合わせによっては相互作用で変色し易い問題がある。さらに、特開２０００−２３００８４号公報には、ポリグリセリン脂肪酸エステル／モノグリセリン脂肪酸エステル／脂肪酸アミド又は脂肪酸ビスアミドを組み合わせた帯電防止剤が開示されているが、重包装袋用途としては滑りすぎ荷崩れを起こし易く、また、印刷の剥離を起こし易いという問題がある。
【０００４】
重包装袋用途においては、上述のように、内容物充填後にパレット上に積み付けられ輸送される際に、フィルム同士が滑ると荷崩れを起こし易いという問題を有し、一方、成形後の印刷・製袋、および充填の給袋時においては、ある程度の滑りを有していないと、取り扱い難いという問題を有している。また、内容物充填後にパレット上に積まれ、高温多湿下に置かれるなどの過酷な環境での保管時においても印刷が落ちないという印刷特性も要求される。したがって、帯電防止性能の他に、適度な滑り性、優れた印刷特性も要求され、これらの要求を全て満足する重包装袋用ポリエチレン組成物は得られていなかった。
【０００５】
【発明が解決しようとする課題】
本発明の目的は、上記問題点に鑑み、優れた即効性及び持続性の帯電防止効果を有し、包装袋の開口性に優れ、運用上適度な滑りを有し、印刷特性に優れた重包装袋用ポリエチレン組成物を提供することにある。
【０００６】
【課題を解決するための手段】
本発明者らは、上記課題を解決すべく鋭意検討した結果、特定密度のポリエチレンに特定量のグリセリン脂肪酸エステルとアルキルジエタノールアミドを含有する帯電防止剤を配合することにより、取り扱い上の適度な滑りを有し、かつ内容物充填時の帯電による開口の妨げを抑制し、印刷適性に優れ、耐変色性、アンチブロッキング性に優れ、取り扱い上の適度な滑りを有するポリエチレンフィルムに適する重包装袋用ポリエチレン組成物が得られることを見出し、本発明を完成させた。
【０００７】
すなわち、本発明の第１の発明によれば、密度が０．８７０〜０．９３５ｇ／ｃｍ３のポリエチレン１００重量部に対し、グリセリン脂肪酸エステル０．０１〜１重量部とアルキルジエタノールアミド０．０１〜１重量部とを含有するポリエチレン組成物であって、前記グリセリン脂肪酸エステルとアルキルジエタノールアミドとの重量比が７〜３／３〜７であり、かつグリセリン脂肪酸エステルがモノグリセリン脂肪酸エステルとポリグリセリン脂肪酸エステルとを含有し、モノグリセリン脂肪酸エステルとポリグリセリン脂肪酸エステルとの重量比が７〜３／３〜７であることを特徴とする重包装袋用ポリエチレン組成物が提供される。
【０００８】
また、本発明の第２の発明によれば、グリセリン脂肪酸エステルの構成脂肪酸の炭素数が８〜２２であり、アルキルジエタノールアミドのアルキル基の炭素数が１２〜２２であることを特徴とする第１の発明に記載の重包装袋用ポリエチレン組成物が提供される。
【０００９】
また、本発明の第３の発明によれば、さらに、ポリエチレン１００重量部に対し、酸化防止剤を０．０１〜０．５重量部、アンチブロッキング剤を０．０５〜１重量部含有することを特徴とする第１又は２の発明に記載の重包装袋用ポリエチレン組成物が提供される。
【００１０】
【発明の実施の形態】
本発明は、ポリエチレンにグリセリン脂肪酸エステルとアルキルジエタノールアミドを含有する帯電防止剤を配合した重包装袋用ポリエチレン組成物である。以下に詳細を説明する。
【００１１】
本発明の組成物で用いるポリエチレンとしては、触媒を用いたイオン重合法によるエチレン・α−オレフィン共重合体、高圧ラジカル重合法によるエチレン単独重合体、高圧ラジカル重合法によるエチレンとビニルエステル、α，β−不飽和カルボン酸またはその誘導体との共重合体などが挙げられ、単一であっても二成分以上の混合物であってもよい。これらの内、ポリエチレン組成物からのフィルム強度の点で、触媒を用いたイオン重合法によるエチレン・α−オレフィン共重合体を主成分とするポリエチレンが好ましく、さらにフィルムに成形性を付与するため溶融張力を高める目的で、該エチレン・α−オレフィン共重合体に高圧ラジカル重合法によるエチレン単独重合体を最大３０重量％配合することができる。
【００１２】
本発明で用いるポリエチレンの密度は、０．８７０〜０．９３５ｇ／ｃｍ３であり、好ましくは０．８８０〜０．９３３ｇ／ｃｍ３であり、より好ましくは０．８９０〜０．９３０ｇ／ｃｍ３である。密度が０．８７０ｇ／ｃｍ３未満であると、重袋として内容物充填時の腰が弱くなるため袋が自立せず、上手く充填できない。一方、０．９３５ｇ／ｃｍ３を超えるとフィルムそのものの耐衝撃性が劣り、内容物充填後の落袋で極めて破け易くなる。なお、密度は、ＪＩＳ　Ｋ６９２２に準拠し、メルトフローレート測定のストランドを用い密度勾配管法により測定した値である。
【００１３】
本発明で用いるポリエチレンのメルトフローレート（ＪＩＳ−Ｋ６７６０、１９０℃、２．１６ｋｇ荷重；以下、ＭＦＲと略称する）は、０．１〜１ｇ／１０分が好ましく、より好ましくは０．２〜０．８ｇ／１０分である。ＭＦＲが０．１ｇ／１０分未満であると成形時の流動性が劣り、成形機に対する過負荷や、フィルム表面のメルトフラクチャーが発生する恐れがある。一方、１ｇ／１０分を超えると溶融張力の不足により１００ミクロンを超える厚さの重袋への成形が困難となる場合がある。また、シール強度不足やフィルム自体の強度が不足し重袋としての使用が困難となる場合もある。
ＭＦＲの調整は、ポリエチレンの重合時に水素など公知の分子量調整剤の存在下で重合する方法が使用できる。
なお、ＭＦＲは、ＪＩＳ−Ｋ６７６０に準拠し、１９０℃、２．１６ｋｇ荷重で測定した値である。
【００１４】
本発明のポリエチレンに配合するグリセリン脂肪酸エステルは、モノグリセリン脂肪酸エステルとポリグリセリン脂肪酸エステルの混合物である。
【００１５】
本発明で用いるモノグリセリン脂肪酸エステルは、グリセリンと飽和脂肪酸及び／又は不飽和脂肪酸との反応によって得ることができる。グリセリンと反応させる飽和脂肪酸又は不飽和脂肪酸としては、例えば、酢酸、プロピオン酸、酪酸、吉草酸、カプロン酸、カプリル酸、ペラルゴン酸、カプリン酸、ラウリン酸、ミリスチン酸、パルミチン酸、ステアリン酸、オレイン酸、リノール酸、リノレン酸、アラキン酸、ガドレン酸、ベヘニン酸、エルカ酸、リグノセリン酸、セラコレイン酸、セロチン酸、モンタン酸、メリシン酸、セロプラスチン酸、リシノレイン酸、１２−ヒドロキシステアリン酸等の脂肪酸が挙げられる。グリセリンとの反応においては、１種又は２種以上の脂肪酸を用いることができる。これらの中では、炭素数が８〜２２の脂肪酸が好ましく、より好ましくは、炭素数１０〜２０の脂肪酸であり、さらに好ましくは炭素数１６〜１８の脂肪酸である。
【００１６】
また、モノグリセリン脂肪酸エステルのエステル化度は、５〜５０％が好ましく、より好ましくは１５〜４８％であり、さらに好ましくは２５〜４４％である。エステル化度が５０％を超えると得られたフィルム同士が滑り過ぎとなる。
好ましいモノグリセリン脂肪酸エステルの具体例としては、モノグリセリンモノ及びジステアレート並びにそれらの混合物等が例示できる。
【００１７】
本発明で用いるポリグリセリン脂肪酸エステルは、ポリグリセリンと飽和脂肪酸及び／又は不飽和脂肪酸との反応によって得ることができる。ポリグリセリンと反応させる飽和又は不飽和脂肪酸としては、例えば、酢酸、プロピオン酸、酪酸、吉草酸、カプロン酸、カプリル酸、ペラルゴン酸、カプリン酸、ラウリン酸、ミリスチン酸、パルミチン酸、ステアリン酸、オレイン酸、リノール酸、リノレン酸、アラキン酸、ガドレン酸、ベヘニン酸、エルカ酸、リグノセリン酸、セラコレイン酸、セロチン酸、モンタン酸、メリシン酸、セロプラスチン酸、リシノレイン酸、１２−ヒドロキシステアリン酸等の脂肪酸が挙げられる。１種又は２種以上の脂肪酸を用いることができる。これらの中では、炭素数が８〜２２の脂肪酸が好ましく、より好ましくは炭素数１０〜２０の脂肪酸であり、さらに好ましくは炭素数１６〜１８の脂肪酸である。
【００１８】
ポリグリセリンにおけるグリセリンの重合度は２〜１０が好ましい。一般にグリセリン重合度は分布をもつことが多いが、グリセリンの５０％以上がグリセリン重合度２であることが好ましい。グリセリンの平均重合度が３以上になると、ポリエチレンへの相溶性は向上し持続性も向上するが、フィルム表面へのブリードが遅くなり帯電防止性の即効性は劣る。
【００１９】
また、ポリグリセリン脂肪酸エステルのエステル化度は５〜５０％、好ましくは１５〜４８％、より好ましくは２５〜４４％が好ましい。エステル化度が５０％を超えると得られたフィルム同士が滑り過ぎとなる。ポリグリセリン脂肪酸エステルの具体例としては、ジグリセリンモノ及びジステアレート、トリグリセリンモノ及びジステアレート、テトラグリセリンモノ及びジステアレート、ヘキサグリセリンモノ及びジステアレート並びにそれらの混合物等が例示できる。
【００２０】
上記モノグリセリン脂肪酸エステルとポリグリセリン脂肪酸エステルの重量比は、７〜３／３〜７であり、好ましくは６〜４／４〜６である。モノグリセリン脂肪酸エステルが超過すると、フィルムの帯電防止性の持続性に欠け、ポリグリセリン脂肪酸エステルが超過するとフィルムがブロッキングしやすくなるという不具合が生じる。
【００２１】
本発明のポリエチレンに配合するアルキルジエタノールアミドは、下記一般式（１）で表される化合物である。
【００２２】
【化１】
2004059688.tif 000002
【００２３】
一般式（１）中、Ｒは、炭素数１２〜２２の飽和炭化水素基であり、好ましくは炭素数１３〜２０の飽和炭化水素基であり、より好ましくは炭素数１４〜１８の飽和炭化水素基である。炭素数が１２未満だとフィルム表面がべたつき、ブロッキング性に悪影響を及ぼすことがある。
【００２４】
具体的なアルキルジエタノールアミドとしては、例えば、ラウリン酸ジエタノールアミド、ミリスチン酸ジエタノールアミド、パルミチン酸ジエタノールアミド、ステアリン酸ジエタノールアミド、オレイン酸ジエタノールアミド、ベヘニン酸ジエタノールアミド等並びにこれらの混合物等が挙げられる。本発明で用いるアルキルジエタノールアミドは、単一成分でも二種以上の混合物であってもよい。
【００２５】
グリセリン脂肪酸エステル及びアルキルジエタノールアミドのポリエチレンへの配合量は、ポリエチレン１００重量部に対して、グリセリン脂肪酸エステルが０．０１〜１重量部、好ましくは０．０４〜０．２重量部、より好ましくは０．０８〜０．１５重量部であり、アルキルジエタノールアミドが０．０１〜１重量部、好ましくは０．０４〜０．２重量部、より好ましくは０．０８〜０．１５重量部である。グリセリン脂肪酸エステルが０．０１重量部未満であると、フィルムの帯電防止性の発現に欠け、１重量部を超えると、フィルムが著しく滑りやすくなる。アルキルジエタノールアミドが０．０１重量部未満であると、フィルムの帯電防止性の発現に欠け、１重量部を超えると、フィルムが著しく滑りやすくなり、かつブリードアウトした成分によりブロッキングし易くなる。
【００２６】
また、本発明においては、グリセリン脂肪酸エステルとアルキルジエタノールアミドとの重量比は、７〜３／３〜７であり、好ましくは７〜５／３〜５である。グリセリン脂肪酸エステルが超過すると、フィルムが滑り易くなり、アルキルジエタノールアミドが超過すると、フィルムがブロッキングしやすくなるという不具合が生じる。
【００２７】
本発明のポリエチレン組成物は、必要に応じて、酸化防止剤を添加することができる。ポリエチレンに配合できる酸化防止剤としては、フェノール系、リン系及びイオウ系の酸化防止剤を挙げることができる。
【００２８】
本発明で使用できるフェノール系酸化防止剤としては、例えば、２，６−ジ−ｔ−ブチル−４−メチルフェノール、オクタデシル−３−（３，５−ジ−ｔ−ブチル−４−ヒドロキシフェニル）プロピオネート、ペンタエリスリチル−テトラキス［３−（３，５−ジ−ｔ−ブチル−４−ヒドロキシフェニル）プロピオネート］、１，３，５−トリメチル−２，４，６−トリス（３，５−ジ−ｔ−ブチル−４−ヒドロキシベンジル）ベンゼン、１，３，５−トリス−［エチレン−３−（３，５−ジ−ｔ−ブチル−４−ヒドロキシフェニル）プロピオネート］−ｓ−トリアジン−２，４，６−（１Ｈ，３Ｈ，５Ｈ）トリオン、１，１，３−トリス（２−メチル−４−ヒドロキシ−５−ｔ−ブチルフェノールブタン、４，４’−メチレン−ビス（２，６−ジ−ｔ−ブチルフェノール）、ヘキサメチレングリコール−ビス［β−（３，５−ジ−ｔ−ブチル−４−ヒドロキシフェノール）プロピオネート］、６−（４−ヒドロキシ−３，５−ジ−ｔ−ブチルアニリノ）２，４−ビス−オクチル−チオ−１，３，５−トリアゾール、２，２’−チオ［ジエチル−ビス−３（３，５−ジ−ｔ−ブチル−４−ヒドロキシフェノール）プロピオネート］、２，２’−メチレン−ビス（４−メチル−６−ｔ−ノニルフェノール）、２，６−ビス−（２’−ヒドロキシ−３’−ｔ−ブチル−５−メチルベンゾイル）−４−メチルフェノール、トリス［β−（３，５−ジ−ｔ−ブチル−４−ヒドロキシフェニル）プロピオニル−オキシエチル］イソシアヌレート等が挙げられる。
【００２９】
本発明で使用できるリン系酸化防止剤としては、例えば、トリフェニルホスファイト、ジフェニルホスファイト、ジデシルホスファイト、トリデシルホスファイト、トリオクチルホスファイト、トリドデシルホスファイト、トリオクタデシルホスファイト、トリノニルフェニルホスファイト、トリドデシルトリチオホスファイト、ジステアリルペンタエリスリトールジホスファイト、４，４’−ブチリデンビス（３−メチル−６−ｔ−ブチルフェニルジトリデシル）ホスファイト、トリス（２，４−ジ−ｔ−ブチルフェニル）ホスファイト、ビス（２，４−ジ−ｔ−ブチルフェニル）ペンタエリスリトールジホスファイト、テトラキス（２，４−ジ−ｔ−ブチルフェニル）−４，４’−ビフェニレンジホスファイト等の他、アルキル基が炭素数１２〜１５のアルキルである４，４’−イソプロピリデンジフェニルテトラアルキルジホスファイト等が挙げられる。
【００３０】
本発明で使用できるイオウ系酸化防止剤としては、例えば、ジオクチルチオジプロピオネート、ジデシルチオジプロピオネート、ジラウリルチオジプロピオネート、ジミリスチルチオジプロピオネート、ジステアリルチオジプロピオネート、ラウリルステアリルチオジプロピオネート、ジミリスチルチオジプロピオネート、ジステアリル−β，β’−チオジブチレート、（３−オクチルチオプロピオン酸）ペンタエリスリトールテトラエステル、（３−デシルチオプロピオン酸）ペンタエリスリトールテトラエステル、（３−ラウリルチオプロピオン酸）ペンタエリスリトールテトラエステル、（３−ステアリルチオプロピオン酸）ペンタエリスリトールテトラエステル、（３−オレイルチオプロピオン酸）ペンタエリスリトールテトラエステル、（３−ラウリルチオプロピオン酸）−４，４’−チオジ（３−メチル−５−ｔ−ブチル−４−フェノール）エステル、２−メルカプトベンズイミダゾール、２−メルカプトメチルベンズイミダゾール、２−ベンズイミダゾールジスルフィド、ジラウリルサルファイド、アミルチオグリコレート等が挙げられる。
【００３１】
本発明のポリエチレン組成物においては、上記酸化防止剤を、単独でまたは二種類以上を併用して用いることができ、特に、フェノール系とリン系の酸化防止剤を組み合わせて用いるのが好ましい。
【００３２】
酸化防止剤の添加量は、ポリエチレン１００重量部に対して０．０１〜０．５重量部が好ましく、より好ましくは０．１〜０．４重量部である。酸化防止剤の添加量が０．０１重量部未満では、酸化防止性能に劣り、成形時に樹脂劣化の原因となる。
【００３３】
また、本発明のポリエチレン組成物には、必要に応じて、アンチブロッキング剤を添加することができる。アンチブロッキング剤としては、特に制約はないが、グリセリン脂肪酸エステルやアルキルジエタノールアミドの効果を損なわないよう、一次粒子が凝集体となった２次粒子構造を取らないものが好ましい。好ましいアンチブロッキング剤としては、例えば、天然シリカ，タルク，硫酸カルシウム，ゼオライト等が挙げられる。また、本発明のポリエチレン組成物の重包装袋用途では、高品位な透明性は要求されないため、アンチブロッキング性に対する添加量効果を考慮すると、アンチブロッキング剤の粒径は、３〜１０μｍのものが好ましい。
【００３４】
アンチブロッキング剤の添加量は、ポリエチレン１００重量部に対して、０．０５〜１重量部が好ましく、より好ましくは０．２〜１重量部である。アンチブロッキング剤の添加量が０．０５重量部未満では、アンチブロッキング性能の発現を期待できず、１重量部を超えると樹脂中への均一な分散が問題になったり、樹脂およびフィルム色相が悪化したり、フィルム自体の強度を低下させる原因になる。
【００３５】
さらに、本発明のポリエチレン組成物には、必要に応じて、通常使用される中和剤、耐候剤、紫外線吸収剤、顔料等添加剤を本発明の目的を損なわない範囲で配合してもよい。
【００３６】
本発明の重包装袋用ポリエチレン組成物は、ポリエチレンとグリセリン脂肪酸エステルおよびアルキルジエタノールアミド、さらに、必要に応じて、その他添加剤を前記範囲内の量を公知の方法でブレンドして製造することができる。具体的には、例えば、タンブラーブレンダー、ヘンシェルミキサー等で混合する方法、混合後さらに単軸押出機、多軸押出機等で溶融混練造粒する方法あるいはニーダー、バンバリーミキサー等で溶融混練造粒する方法を挙げることができる。また、必要に応じて、マスターバッチとして成形時に添加しても構わない。
【００３７】
上記の様にして得られた本発明の重包装袋用ポリエチレン組成物は、通常の空冷インフレーション成形、空冷二段冷却インフレーション成形、水冷インフレーション成形等でフィルムに加工することができ、さらに、通常の方法により重包装用袋に加工することができる。
【００３８】
本発明の重包装袋用ポリエチレン組成物から得られた重包装袋は、取り扱い上の適度な滑りを有し、かつ内容物充填時の帯電による開口の妨げを抑制し、印刷適性に優れ、耐変色性、アンチブロッキング性に優れ、肥料や樹脂ペレットまたは米麦等の充填包装に用いることができる。
【００３９】
【実施例】
以下に本発明を実施例でさらに詳細に説明するが、本発明は、実施例のみに限定されるものではない。なお、実施例で用いた評価法及び帯電防止剤は次の通りである。
【００４０】
１．評価方法
（１）開口性：　インフレーションフィルム成形を行い、成形後１日を経て、ＭＤ方向に５００ｍｍずつ切り、且つ折り目部分を切って２枚のフィルムとした。水平な台上で内面同士を合わせて２枚のフィルムを重ね、暫く静置した後、両手で２枚のフィルムを片側ずつ持ち、垂直にたらしたフィルムを引き離した後、再びフィルム同士を接近させて、フィルム同士のくっつく状態を目視で確認し、次の基準で評価した。
◎：２枚のフィルムが完全に分離し、近接させても静電気によるくっつきがない。
○：離す時に静電気の影響によるくっつきがややあるが、近接時にはくっつきがない。
△：離す時に静電気の影響によるくっつきがあり、近接時に弱いくっつきがある。
×：離す時に静電気の影響によるくっつきが顕著で、近接時にも即座にくっつく。
なお、開口性は、成形後の帯電防止性の評価を兼ねる。
【００４１】
（２）摩擦帯電圧：インフレーションフィルム成形を行い、成形２日後及び成形１ヶ月後、フィルム内面をガーゼで擦って帯電させた後３０秒放置し、そのときの表面帯電圧を表面電位計で測定した。
【００４２】
（３）ブロッキング強度：インフレーションフィルム成形を行い、チューブ状に成形されたフィルムを、流れ方向に１０ｃｍ、幅方向に２０ｃｍの長方形に切りだし、フィルム２枚の内面同士を合わせ、これを同サイズで厚さ７ｍｍのガラス板で挟みさらに上部ガラス上に１５ｋｇの荷重を乗せた。これを、６０℃に温度調整されたオーブン内に４８時間静置後、重なり部が流れ方向５ｃｍ、幅方向２ｃｍになるように短冊片を切りだし、サンプルとした。得られたサンプルの上下フィルムをショッパー引張試験機で引張り、せん断によって剥離するせん断力をブロッキング強度として測定した。
【００４３】
（４）滑り角度：インフレーションフィルム成形を行い、外面をコロナ表面処理を行った後、４０℃、相対湿度８５％雰囲気中にて、インフレーションフィルムチューブ外面（コロナ処理面）同士の滑りを、傾斜法ＪＩＳ−Ｐ８１４７により、滑り角度を測定した。
【００４４】
（５）変色性：インフレーションフィルム成形を行い、フィルムを１０枚重ねてヒートプレスし、シート状サンプルを作製し、これを、室温４０℃、相対湿度８０％の室内に２週間置き、変色を目視にて確認し、次の基準で評価した。
○：変色無し
△：僅かに黄色に変色
×：黄色に変色
【００４５】
２．帯電防止剤
（１）ＡＳ−１：モノグリセリン脂肪酸エステル（脂肪酸炭素数：Ｃ１６、Ｃ１７、Ｃ１８が主成分、エステル化度：３４％；丸菱油化工業株式会社製デノン２０６８（製品名））
（２）ＡＳ−２：ポリグリセリン脂肪酸エステル（脂肪酸炭素数：Ｃ１６、Ｃ１７、Ｃ１８が主成分、ポリグリセリン：ジグリセリン、エステル化度：４０％；丸菱油化工業株式会社製デノン５０３３（製品名））
（３）ＡＳ−３：アルキルジエタノールアミド（ミリスチン酸ジエタノールアミド；丸菱油化工業株式会社製デノン２８９８（製品名））
（４）ＡＳ−４：アルキルアミン（花王株式会社製エレクトロストリッパーＴＳ−２（製品名）
【００４６】
実施例１
触媒を用いたイオン重合法によるエチレン・α−オレフィン共重合体（直鎖状低密度ポリエチレン；ＭＦＲ＝０．６ｇ／１０分、密度＝０．９２２ｇ／ｃｍ３；日本ポリケム社商業プラントで生産された重合樹脂←重合パウダーなので外販はされていない）９０重量％と高圧ラジカル重合ポリエチレン（低密度ポリエチレン；ＭＦＲ＝０．３ｇ／１０分、密度＝０．９２７ｇ／ｃｍ３；日本ポリケム社製ＬＳ１６２Ｎ）１０重量％からなるポリエチレン１００重量部に対し、酸化防止剤として、ペンタエリスリチル−テトラキス［３−（３，５−ジ−ｔ−ブチル−４−ヒドロキシフェニル）プロピオネート］（チバスペシャルティケミカルズ社製Ｉｒ１０１０）を０．２重量部とテトラキス（２，４−ジ−ｔ−ブチルフェニル）−４，４’−ビフェニレンジホスファイト（クラリアントジャパン社製ＰＥＰＱ）を０．１重量部、アンチブロッキング剤として、タルク（富士タルク社製ＭＴ７）を０．５重量部、帯電防止剤としてＡＳ−１を０．０４重量部、ＡＳ−２を０．０４重量部、ＡＳ−３を０．０４重量部配合し、単軸押出機にて溶融混練し、ストランドをカットし原料となるポリエチレン組成物を調整した。
得られたポリエチレン組成物を用い、５０ｍｍ空冷インフレ成形機（ダイ径２００ｍｍφ、折り幅４４０ｍｍ、ブロー比１．４）にて、１５０μｍ厚のチューブ状フィルムを成形した。外面はコロナ処理を施し、フィルム外面のぬれ指数が４５〜５０になるよう調整した。得られたフィルムの評価結果を表１に示した。
【００４７】
実施例２
帯電防止剤の配合量として、ＡＳ−１を０．０２４重量部、ＡＳ−２を０．０４重量部、ＡＳ−３を０．０２８重量部に変更した以外は、実施例１と同様にしてフィルムを得、評価を行った。フィルムの評価結果を表１に示す。
【００４８】
実施例３
帯電防止剤の配合量として、ＡＳ−１を０．０４重量部、ＡＳ−２を０．０３重量部、ＡＳ−３を０．０３重量部に変更した以外は、実施例１と同様にしてフィルムを得、評価を行った。フィルムの評価結果を表１に示す。
【００４９】
実施例４
帯電防止剤の配合量として、ＡＳ−１を０．０２重量部、ＡＳ−２を０．０２重量部、ＡＳ−３を０．０２重量部に変更した以外は、実施例１と同様にしてフィルムを得、評価を行った。フィルムの評価結果を表１に示す。
【００５０】
実施例５
帯電防止剤の配合量として、ＡＳ−１を０．０３重量部、ＡＳ−２を０．０４重量部、ＡＳ−３を０．０３重量部に変更し、アンチブロッキング剤をタルク０．４重量部及び平均粒径７μｍのゼオライト０．２重量部の混合物に変更した以外は、実施例１と同様にしてフィルムを得、評価を行った。フィルムの評価結果を表１に示す。
【００５１】
【表１】
2004059688.tif 000003
【００５２】
比較例１
帯電防止剤の配合量として、ＡＳ−１を０．０２重量部、ＡＳ−２を０．０６重量部、ＡＳ−３を０．０４重量部に変更した以外は、実施例１と同様にしてフィルムを得、評価を行った。フィルムの評価結果を表２に示す。
【００５３】
比較例２
帯電防止剤の配合量として、ＡＳ−１を０．０６重量部、ＡＳ−２を０．０２重量部、ＡＳ−３を０．０４重量部に変更した以外は、実施例１と同様にしてフィルムを得、評価を行った。フィルムの評価結果を表２に示す。
【００５４】
比較例３
帯電防止剤の配合量として、ＡＳ−１を０．０６重量部、ＡＳ−２を０．０６重量部に変更し、ＡＳ−３を配合しなかった以外は、実施例１と同様にしてフィルムを得、評価を行った。フィルムの評価結果を表２に示す。
【００５５】
比較例４
帯電防止剤の配合量として、ＡＳ−１を０．０６重量部、ＡＳ−３を０．０６重量部に変更し、ＡＳ−２を配合しなかった以外は、実施例１と同様にしてフィルムを得、評価を行った。フィルムの評価結果を表２に示す。
【００５６】
比較例５
帯電防止剤の配合量として、ＡＳ−２を０．０６重量部、ＡＳ−３を０．０６重量部に変更し、ＡＳ−１を配合しなかった以外は、実施例１と同様にしてフィルムを得、評価を行った。フィルムの評価結果を表２に示す。
【００５７】
比較例６
帯電防止剤の配合量として、ＡＳ−１を０．０２重量部、ＡＳ−２を０．０２重量部、ＡＳ−３を０．１０重量部に変更した以外は、実施例１と同様にしてフィルムを得、評価を行った。フィルムの評価結果を表２に示す。
【００５８】
比較例７
帯電防止剤の配合量として、ＡＳ−１を０．０４重量部、ＡＳ−２を０．０４重量部、ＡＳ−３を０．０２重量部に変更した以外は、実施例１と同様にしてフィルムを得、評価を行った。フィルムの評価結果を表２に示す。
【００５９】
比較例８
帯電防止剤の配合量として、ＡＳ−１を０．０４重量部、ＡＳ−２を０．０４重量部に変更し、ＡＳ−３の代わりにＡＳ−４を０．０４重量部とした以外は、実施例１と同様にしてフィルムを得、評価を行った。フィルムの評価結果を表２に示す。
【００６０】
【表２】
2004059688.tif 000004
【００６１】
表１及び表２から明らかなように、本発明のポリエチレン組成物からのフィルムは、滑り角度、開口性、摩擦帯電圧、ブロッキング強度、耐変色性のいずれにおいても優れたものであった。
一方、モノグリセリン脂肪酸エステル／ポリグリセリン脂肪酸エステル（重量比）が小さすぎると初期帯電防止性が劣り（比較例１）、モノグリセリン脂肪酸エステル／ポリグリセリン脂肪酸エステル（重量比）が大きすぎる帯電防止性の持続性が劣り（比較例２）、アルキルジエタノールアミドを用いないと初期帯電防止性が劣り（比較例３）、ポリグリセリン脂肪酸エステルを用いないと帯電防止性の持続性が劣り（比較例４）、モノグリセリン脂肪酸エステルを用いないとべたつきが生じ（比較例５）、グリセリン脂肪酸エステル／アルキルジエタノールアミド（重量比）が小さすぎるとベタツキが生じ（比較例６）、グリセリン脂肪酸エステル／アルキルジエタノールアミド（重量比）が大きすぎるとベタツキが生じ（比較例７）、アルキルジエタノールアミドの代わりにアルキルアミンを用いると変色性に劣った（比較例８）。
【００６２】
【発明の効果】
本発明のポリエチレン組成物から得られるフィルムは、取り扱い上の適度な滑りを有し、かつ内容物充填時の帯電による開口の妨げを抑制し、印刷適性に優れ、耐変色性、アンチブロッキング性、内容充填時の開口性、印刷特性、適度な滑り性に優れ、肥料や樹脂ペレットまたは米麦等用の重包装袋として有用に用いることができる。